(57)【要約】  エンドミルを用いつつも、偏光子を含む光学フィルムのクラック発生を抑制し得る、光学フィルムの製造方法を提供する。  本発明の切削加工された光学フィルムの製造方法は、偏光子を含む光学フィルムを複数枚重ねてワークを形成すること、および該ワークをエンドミルで切削する切削工程を含み、該ワークが、複数の該光学フィルムが有する偏光子の吸収軸方向をそれぞれ同じ方向とするように構成され、エンドミルによる切削開始点を含むワークの辺Ａ、または該切削開始点におけるワークの接線Ｂと、該偏光子の吸収軸とのなす角が、０°〜３０°または１５０°〜１８０°である。
2020162116.tif 000002
【特許請求の範囲】
【請求項１】
偏光子を含む光学フィルムを複数枚重ねてワークを形成すること、および
該ワークをエンドミルで切削する切削工程を含み、
該ワークが、複数の該光学フィルムが有する偏光子の吸収軸方向をそれぞれ同じ方向とするように構成され、
エンドミルによる切削開始点を含むワークの辺Ａ、または該切削開始点におけるワークの接線Ｂと、該偏光子の吸収軸とのなす角が、０°〜３０°または１５０°〜１８０°である、
切削加工された光学フィルムの製造方法。
【請求項２】
前記切削工程において、前記ワークの外周面を前記エンドミルで切削することを含む、請求項１に記載の切削加工された光学フィルムの製造方法。
【請求項３】
前記ワークが、長辺と短辺とから構成される略矩形状であり、前記偏光子の吸収軸と該長辺とが平行であり、該長辺上に前記切削開始点が設定される、請求項２に記載の切削加工された光学フィルムの製造方法。
【請求項４】
前記ワークが、長辺と短辺とから構成される略矩形状であり、前記偏光子の吸収軸と該短辺とが平行であり、該短辺上に前記切削開始点が設定される、請求項２に記載の切削加工された光学フィルムの製造方法。
【請求項５】
前記短辺の一方の側に凹部または穴部が設けられており、他方の短辺上に前記切削開始点が設定される、請求項４に記載の切削加工された光学フィルムの製造方法。
【請求項６】
前記ワークが穴部を有し、
前記切削工程において、該穴部の内周面を前記エンドミルで切削することを含み、
エンドミルによる切削開始点における該ワークの接線Ｂ’と、該偏光子の吸収軸とのなす角が、０°〜３０°または１５０°〜１８０°である、
請求項１に記載の切削加工された光学フィルムの製造方法。
【請求項７】
前記ワークが、長辺と短辺とから構成される略矩形状であり、前記偏光子の吸収軸と該長辺とが平行である、請求項６に記載の切削加工された光学フィルムの製造方法。
【請求項８】
前記ワークが、長辺と短辺とから構成される略矩形状であり、前記偏光子の吸収軸と該短辺とが平行である、請求項６に記載の切削加工された光学フィルムの製造方法。
【請求項９】
請求項１に記載の切削加工された光学フィルムの製造方法により、切削加工された第１の光学フィルムおよび第２の光学フィルムを製造することを含み、
該第１の光学フィルムを構成する偏光子の吸収軸と、該第２の光学フィルムを構成する偏光子の吸収軸とが直交するように配置することが可能なように、第１の光学フィルムおよび第２の光学フィルムを形成する、
切削加工された光学フィルムセットの製造方法。
【請求項１０】
請求項３に記載の切削加工された光学フィルムの製造方法により、切削加工された第１の光学フィルムを製造すること、および、
請求項４または５のいずれかに記載の切削加工された光学フィルムの製造方法により、切削加工された第２の光学フィルムを製造することを含む、
請求項９に記載の切削加工された光学フィルムセットの製造方法。
【請求項１１】
請求項７に記載の切削加工された光学フィルムの製造方法により、切削加工された第１の光学フィルムを製造すること、および、
請求項８に記載の切削加工された光学フィルムの製造方法により、切削加工された第２の光学フィルムを製造することを含む、
請求項９に記載の切削加工された光学フィルムセットの製造方法。
【請求項１２】
前記エンドミルの外径が、１０ｍｍ以下である、請求項１から８のいずれかに記載の切削加工された光学フィルムの製造方法。
【請求項１３】
前記エンドミルの外径が、１０ｍｍ以下である、請求項９から１１のいずれかに記載の切削加工された光学フィルムセットの製造方法。
【請求項１４】
前記エンドミルのねじれ角が、０°である、請求項１から８のいずれかに記載の切削加工された光学フィルムの製造方法。
【請求項１５】
前記エンドミルのねじれ角が、０°である、請求項９から１１のいずれかに記載の切削加工された光学フィルムセットの製造方法。
【発明の詳細な説明】
【技術分野】
【０００１】
本発明は、光学フィルムの製造方法に関する。
【背景技術】
【０００２】
携帯電話、ノート型パーソナルコンピューター等の画像表示装置には、画像表示を実現し、および／または当該画像表示の性能を高めるために、種々の光学フィルム（例えば、偏光板）が使用されている。近年、自動車のインストゥルメントパネルやスマートウォッチなどにも光学積層体の使用が望まれており、光学積層体の形状を所望の形状に加工することが望まれている。このような加工の際、エンドミルにより、端面を切削する場合がある。エンドミルによる切削加工においては、高精度な切削が可能である一方、切削時に光学フィルムにクラックが生じる傾向がある。特に、エンドミルを被加工面に当接した際のクラック発生、および偏光子等の所定の方向にさけやすいフィルムを含む光学フィルムを切削する際のクラック発生は、エンドミルによる切削加工の代表的な問題である。
【先行技術文献】
【特許文献】
【０００３】
【特許文献１】特開２００７−１８７７８１号公報
【特許文献２】特開２０１８−０２２１４０号公報
【発明の概要】
【発明が解決しようとする課題】
【０００４】
本発明は上記従来の課題を解決するためになされたものであり、その主たる目的は、エンドミルを用いつつも、偏光子を含む光学フィルムのクラック発生を抑制し得る、光学フィルムの製造方法を提供することにある。
【課題を解決するための手段】
【０００５】
本発明の切削加工された光学フィルムの製造方法は、偏光子を含む光学フィルムを複数枚重ねてワークを形成すること、および該ワークをエンドミルで切削する切削工程を含み、該ワークが、複数の該光学フィルムが有する偏光子の吸収軸方向をそれぞれ同じ方向とするように構成され、エンドミルによる切削開始点を含むワークの辺Ａ、または該切削開始点におけるワークの接線Ｂと、該偏光子の吸収軸とのなす角が、０°〜３０°または１５０°〜１８０°である。
１つの実施形態においては、上記製造方法は、上記切削工程において、上記ワークの外周面を上記エンドミルで切削することを含む。
１つの実施形態においては、上記ワークが、長辺と短辺とから構成される略矩形状であり、上記偏光子の吸収軸と該長辺とが平行であり、該長辺上に前記切削開始点が設定される。
１つの実施形態においては、上記ワークが、長辺と短辺とから構成される略矩形状であり、上記偏光子の吸収軸と該短辺とが平行であり、該短辺上に上記切削開始点が設定される。
１つの実施形態においては、上記短辺の一方の側に凹部または穴部が設けられており、他方の短辺上に上記切削開始点が設定される。
１つの実施形態においては、上記ワークが穴部を有し、上記切削工程において、該穴部の内周面を前記エンドミルで切削することを含み、エンドミルによる切削開始点における該ワークの接線Ｂ’と、該偏光子の吸収軸とのなす角が、０°〜３０°または１５０°〜１８０°である。
１つの実施形態においては、上記ワークが、長辺と短辺とから構成される略矩形状であり、上記偏光子の吸収軸と該長辺とが平行である。
１つの実施形態においては、上記ワークが、長辺と短辺とから構成される略矩形状であり、上記偏光子の吸収軸と該短辺とが平行である。
本発明の別の局面によれば、切削加工された光学フィルムセットの製造方法が提供される。この製造方法は、上記切削加工された光学フィルムの製造方法により、切削加工された第１の光学フィルムおよび第２の光学フィルムを製造することを含み、該第１の光学フィルムを構成する偏光子の吸収軸と、該第２の光学フィルムを構成する偏光子の吸収軸とが直交するように配置することが可能なように、第１の光学フィルムおよび第２の光学フィルムを形成する。
１つの実施形態においては、上記エンドミルの外径が、１０ｍｍ以下である。
１つの実施形態においては、上記エンドミルのねじれ角が、０°である。
【発明の効果】
【０００６】
本発明によれば、偏光子を含む光学フィルムの当該偏光子の吸収軸方向を基準として、切削開始点を特定の位置とすることにより、エンドミルを用いつつも、偏光子を含む光学フィルムのクラック発生を抑制し得る、切削加工された光学フィルムの製造方法を提供することができる。
【図面の簡単な説明】
【０００７】
【図１】本発明の光学フィルムの切削加工の一例を説明するための概略斜視図である。
【図２】本発明の光学フィルムの製造方法における切削加工に用いられるエンドミルの一例を説明するための概略斜視図である。
【図３】図３（ａ）は、本発明の光学フィルムの製造方法における切削加工に用いられる切削手段の別の例を説明するための軸方向から見た概略断面図であり；図３（ｂ）は、図３（ａ）の切削手段の概略斜視図である。
【図４】本発明の１つの実施形態による切削加工を説明する概略平面図である。
【図５】図５（ａ）および図５（ｂ）は、本発明の１つの実施形態による切削加工を説明する概略平面図である。
【図６】図６（ａ）〜図６（ｄ）は、本発明の１つの実施形態による切削加工を説明する概略平面図である。
【図７】図７（ａ）および図７（ｂ）は、本発明の１つの実施形態による切削加工を説明する概略平面図である。
【発明を実施するための形態】
【０００８】
以下、図面を参照して本発明の具体的な実施形態について説明するが、本発明はこれらの実施形態には限定されない。なお、見やすくするために図面は模式的に表されており、さらに、図面における長さ、幅、厚み等の比率、ならびに角度等は、実際とは異なっている。
【０００９】
Ａ．光学フィルムの製造方法
本発明の切削加工された光学フィルムの製造方法は、偏光子を含む光学フィルムを複数枚重ねてワークを形成すること、および該ワークの外周面をエンドミルで切削することを含む。ワークは、複数の光学フィルムが有する偏光子の吸収軸方向をそれぞれ同じ方向とするように構成される。本明細書において、「同じ方向」とは、実質的に同じ方向である場合を包含し、具体的には、各方向のなす角が０°〜５°である場合を包含する。
【００１０】
Ａ−１．ワークの形成
偏光子を含む光学フィルムは、偏光子単体であってもよく、偏光子とその他の層とを含むフィルムであってもよい。その他の層としては、偏光子を保護する保護層、任意の適切な光学機能層から構成される層等が挙げられる。１つの実施形態においては、偏光子を含む光学フィルムとして偏光板が用いられる。偏光板は、偏光子と該偏光子の少なくとも片側に配置された保護層とを備え得る。また、偏光子を含むフィルムとして、偏光板と、表面保護フィルムおよび／またはセパレーターとの積層体を用いてもよい。表面保護フィルムまたはセパレーターは、任意の適切な粘着剤を介して偏光板に剥離可能に積層される。本明細書において「表面保護フィルム」とは偏光板を一時的に保護するフィルムであり、偏光板が備える保護層（偏光子を保護する層）とは異なるものである。
【００１１】
偏光子は、代表的には、樹脂フィルム（例えば、ポリビニルアルコール系樹脂フィルム）に膨潤処理、延伸処理、二色性物質（例えば、ヨウ素、有機染料等）による染色処理、架橋処理、洗浄処理、乾燥処理等の各種処理を施すことにより得られる。一般に、延伸処理を経て得られた偏光子はクラックが生じやすいという特性を有するが、本発明によれば、クラックを防止しつつ、偏光子を含む光学フィルムを切削することができる。
【００１２】
偏光子を含む光学フィルムの厚みは、特に制限されず、目的に応じて適切な厚みが採用され得、例えば、２０μｍ〜２００μｍである。偏光子の厚みもまた特に制限されず、目的に応じて適切な厚みが採用され得る。偏光子の厚みは、代表的には、１μｍ〜８０μｍ程度であり、好ましくは３μｍ〜４０μｍである。
【００１３】
偏光子を含む光学フィルムのサイズは、特に制限されず、目的に応じて適切なサイズとされ得る。１つの実施形態においては、偏光子を含む光学フィルムは、偏光子の吸収軸と平行である辺を含む矩形状であり、偏光子の吸収軸と平行である辺の長さが１０ｍｍ〜４００ｍｍであり、その他の辺の長さが１０ｍｍ〜５００ｍｍである。本明細書において、「平行である」とは、実質的に平行である場合を包含し、具体的には、２方向のなす角が０°〜５°である場合を包含する。
【００１４】
図１は、切削加工を説明するための概略斜視図であり、本図にワーク１が示されている。図１に示すように、光学フィルムを複数枚重ねたワーク１が形成される。光学フィルムは、ワーク形成に際し、代表的には任意の適切な形状に切断されている。具体的には、光学フィルムは矩形状に切断されていてもよく、矩形状に類似する形状に切断されていてもよく、目的に応じた適切な形状（例えば、円形）に切断されていてもよい。図示例では、光学フィルムは矩形状に切断されており、ワーク１は、互いに対向する外周面（切削面）１ａ、１ｂおよびそれらと直交する外周面（切削面）１ｃ、１ｄを有している。ワーク１は、好ましくは、クランプ手段（図示せず）により上下からクランプされている。ワークの総厚みは、例えば、８ｍｍ〜１００ｍｍであり、好ましくは８ｍｍ〜５０ｍｍであり、より好ましくは８ｍｍ〜２０ｍｍであり、さらに好ましくは９ｍｍ〜１５ｍｍであり、さらに好ましくは約１０ｍｍである。このような厚みであれば、クランプ手段による押圧または切削加工時の衝撃による損傷を防止し得る。光学フィルムは、ワークがこのような総厚みとなるように重ねられる。ワークを構成する光学フィルムの枚数は、例えば１０枚〜５００枚（１つの実施形態においては、１０枚〜３００枚；別の実施形態においては、１０枚〜５０枚）であり得る。クランプ手段（例えば、治具）は、軟質材料で構成されてもよく硬質材料で構成されてもよい。軟質材料で構成される場合、その硬度（ＪＩＳ  Ａ）は、好ましくは２０°〜８０°であり、より好ましくは６０°〜８０°であり、その厚みは例えば０．３ｍｍ〜５ｍｍである。硬度が高すぎると、クランプ手段による押し跡が残る場合がある。硬度が低すぎるまたは厚すぎるとと、治具の変形により位置ずれが生じ、切削精度が不十分となる場合がある。
【００１５】
Ａ−２．切削工程
次に、ワーク１を、エンドミル２０により切削する。切削は、エンドミルの切削刃をワーク１の外周面に当接させることにより行われ得る。切削は、ワークの外周面の全周にわたって行ってもよく、所定の位置のみに行ってもよい。また、穴部を有するワークについて、該穴部の内周面にエンドミルの切削刃を当接させて、該内周面を切削してもよい。エンドミル２０としては、代表的にはストレートエンドミルが用いられ得る。切削加工においては、エンドミルのみを移動させてもよく、ワークのみを移動させてもよく、エンドミルおよびワークの両方を移動させてもよい。
【００１６】
エンドミル２０は、図２および図３に示すように、ワーク１の積層方向（鉛直方向）に延びる回転軸２１と、回転軸２１を中心として回転する本体の最外径として構成される切削刃２２と、を有する。切削刃２２は、図２に示すように回転軸２１に沿ってねじれた最外径として構成されてもよく（所定のねじれ角を有していてもよく）、図３に示すように回転軸２１に実質的に平行な方向に延びるよう構成されていてもよい（ねじれ角が０°であってもよい）。なお、「０°」は実質的に０°であるという意味であり、加工誤差等によりわずかな角度ねじれている場合も包含する。切削刃が所定のねじれ角を有する場合、ねじれ角は好ましくは７０°以下であり、より好ましくは６５°以下であり、さらに好ましくは４５°以下である。切削刃２２は、刃先２２ａと、すくい面２２ｂと、逃がし面２２ｃと、を含む。切削刃２２の刃数は、後述の所望の接触回数が得られる限りにおいて適切に設定され得る。図２における刃数は３枚であり図３における刃数は２枚であるが、刃数は１枚であってもよく、４枚であってもよく、５枚以上であってもよい。好ましくは、刃数は２枚である。このような構成であれば、刃の剛性が確保され、かつ、ポケットが確保されて削りカスを良好に排出することができる。
【００１７】
１つの実施形態においては、エンドミルの外径は１０ｍｍ以下であり、好ましくは３ｍｍ〜９ｍｍであり、より好ましくは４ｍｍ〜７ｍｍである。なお、本明細書において「エンドミルの外径」とは、回転軸から１つの刃先までの距離を２倍したものをいう。
【００１８】
切削加工の条件は、所望の形状に応じて適切に設定され得る。例えば、エンドミル回転数は、好ましくは１０００ｒｐｍ〜６００００ｒｐｍであり、より好ましくは１００００ｒｐｍ〜４００００ｒｐｍである。エンドミルの送り速度（ワークに対する相対速度）は、好ましくは５００ｍｍ／分〜１００００ｍｍ／分であり、より好ましくは５００ｍｍ／分〜２５００ｍｍ／分である。
【００１９】
本発明においては、エンドミルによる切削開始点を含むワークの辺Ａ、または切削開始点におけるワークの接線Ｂと、上記偏光子の吸収軸とのなす角が、０°〜３０°または１５０°〜１８０°であるように、切削加工が行われる。なお、本明細書において、辺Ａまたは接線Ｂと偏光子の吸収軸とのなす角とは、平面視における角度（水平角度）を意味する。また、本明細書において角度に言及するときは、特に明記しない限り、当該角度は時計回りおよび反時計回りの両方の方向の角度を包含する。
【００２０】
Ａ−２−１．外周面の切削
図４は、本発明の１つの実施形態による切削加工を説明する概略平面図である。図４に示す実施形態においては、ワーク１の外周面がエンドミルで切削される。図４においては、ワーク１が略矩形状であり、切削開始点ａが、ワーク１の辺Ａに含まれている。切削開始点ａとは、エンドミルをワーク１に最初に当接させる箇所であり、その後、エンドミルは、ワーク１の被切削面（図４においては、外周面）に沿うようにして、ワーク１に対して相対的に移動する。切削が、ワークの外周面の全周にわたる場合、切削開始点ａと切削終了点は同じ位置であり得る。上記のとおり、辺Ａと上記偏光子の吸収軸Ｘとのなす角は、０°〜３０°または１５０°〜１８０°である。本発明においては、上記偏光子の吸収軸Ｘとのなす角が０°〜３０°または１５０°〜１８０°となる辺Ａに切削開始点ａを設定すること、すなわち、吸収軸Ｘと平行である辺あるいは平行に近い辺に切削開始点ａを設定することにより、切削加工時における偏光子のクラックを防止することができる。辺Ａと上記偏光子の吸収軸Ｘとのなす角は、好ましくは０°〜２０°または１６０°〜１８０°であり、より好ましくは０°〜１０°または１７０°〜１８０°であり、さらに好ましくは０°〜５°または１７５°〜１８０°である。
【００２１】
ワーク（すなわち、光学フィルム）の形状は、任意の適切な形状とすることができる。ワークの形状としては、例えば、図４に示すような略矩形状の他、略多角形状、略円形状、略楕円形状等が挙げられる。また、ワークの形状は、直線と曲線とを適宜組み合わせた形状、曲率の異なる複数の曲線から構成された形状であってもよい。なお、上記ワークは、純粋な矩形状、多角形状、円形状、楕円形状等でなくてもよく、これらの形状に異形部分が加えられた形状であってもよい。本明細書においては、例えば、異形部分が加えられた矩形状は、「略矩形状」に含まれる。異形部分としては、例えば、図４に示すような凹部の他、凸部、穴等が挙げられる。また、上記ワークは、矩形の角部を曲線化したような形状であってもよい。
【００２２】
図５に示すように、上記ワークが、曲線を有する形状である場合、切削開始点は、当該切削開始点ａにおけるワーク１の接線Ｂと、上記偏光子の吸収軸とのなす角が、０°〜３０°または１５０°〜１８０°となる箇所に設定され得る。このように切削開始点を設定することにより、切削加工時における偏光子のクラックを防止することができる。接線Ｂと上記偏光子の吸収軸Ｘとのなす角は、好ましくは０°〜２０°または１６０°〜１８０°であり、より好ましくは０°〜１０°または１７０°〜１８０°であり、さらに好ましくは０°〜５°または１７５°〜１８０°である。なお、本明細書において、「ワークの接線」とは、ワークの平面視外郭における接線を意味する。
【００２３】
ワークの外郭が頂点および／または直線と曲線の連結点を有する場合、該頂点および該連結点を、切削開始点としないことが好ましく、該頂点および該連結点から２ｍｍ以上離れた箇所を切削開始点とすることがより好ましく、５ｍｍ以上離れた箇所を切削開始点とすることがさらに好ましい。１つの実施形態においては、該頂点および該連結点から２０ｍｍ以上離れた箇所が切削開始点とされる。別の実施形態においては、４０ｍｍ以上離れた箇所が切削開始点とされる。該頂点および該連結点を切削開始点とすると、ケバが発生するおそれがある。
【００２４】
上記ワークが、異形部分を有する場合、切削開始点は異形部分から２ｍｍ以上離れた箇所とすることが好ましく、４ｍｍ以上離れた箇所とすることがより好ましい。１つの実施形態においては、該異形部分から２０ｍｍ以上離れた箇所が切削開始点とされる。別の実施形態においては、４０ｍｍ以上離れた箇所が切削開始点とされる。また、ワークの形状が略矩形状である場合、異形部分が設けられた辺とは異なる辺に切削開始点を設定することが好ましい。異形部分、および異形部分近傍を切削開始点としないことにより、切削加工時における偏光子のクラックを防止することができる。
【００２５】
１つの実施形態においては、図６（ａ）に示すようにワーク１Ａが長辺と短辺とから構成される略矩形状であり、上記偏光子の吸収軸Ｘと当該長辺とが平行であり、当該長辺上に切削開始点ａが設定される。ワーク１Ａにおいては、図６（ａ）に示すように一方の短辺の一部に凹部が設けられていてもよく、図６（ｂ）に示すように一方の短辺の近傍に穴部１１が設けられていてもよい。
【００２６】
別の実施形態においては、図６（ｃ）に示すようにワーク１Ｂが長辺と短辺とから構成される略矩形状であり、上記偏光子の吸収軸Ｘと当該短辺とが平行であり、当該短辺上に切削開始点ａが設定される。ワーク１Ｂにおいては、一方の短辺の一部に凹部が設けられていてもよい。一方の短辺の一部に凹部が設けられている場合、切削開始点ａは、他方の短辺に設定することが好ましい。また、図６（ｄ）に示すようにワーク１Ｂは、一方の短辺の近傍に穴部１１が設けられていてもよい。この場合においても、切削開始点ａは、他方の短辺に設定することが好ましい。
【００２７】
Ａ−２−２．内周面の切削
図７は、本発明の１つの実施形態による切削加工を説明する概略平面図である。図７に示す実施形態においては、ワーク１Ａ’（１Ｂ’）が穴部１１’を有し、該穴部１１’の内周面がエンドミルにより切削される。本実施形態においては、切削開始点ａにおけるワーク（実質的には穴部の外郭）の接線Ｂ’と、偏光子の吸収軸Ｘとのなす角が、０°〜３０°または１５０°〜１８０°（好ましくは０°〜２０°または１６０°〜１８０°であり、より好ましくは０°〜１０°または１７０°〜１８０°であり、さらに好ましくは０°〜５°または１７５°〜１８０°）である。１つの実施形態においては、図７（ａ）に示すように、ワーク１Ａ’が長辺と短辺とから構成される略矩形状であり、上記偏光子の吸収軸Ｘと当該長辺とが平行である。別の実施形態においては、図７（ｂ）に示すように、ワーク１Ｂ’が長辺と短辺とから構成される略矩形状であり、上記偏光子の吸収軸Ｘと当該短辺とが平行である。
【００２８】
Ａ−３．切削加工された光学フィルムの用途
本発明の製造方法により得られた切削加工された光学フィルムは、液晶画像表示装置、有機ＥＬ画像表示装置等に用いられ得る。また、切削加工された光学フィルムは、上記パーソナルコンピューター（ＰＣ）やタブレット端末に代表される矩形の画像表示部、および／または、自動車のインストゥルメントパネルやスマートウォッチに代表される異形の画像表示部に好適に用いられ得る。
【００２９】
Ｂ．光学フィルムセットの製造方法
１つの実施形態においては、切削加工された光学フィルムセットの製造方法が提供される。この製造方法は、第１のワーク（例えば、上記ワーク１Ａ、ワーク１Ａ’）を形成して切削加工された第１の光学フィルムを製造すること、および、第２のワーク（例えば、上記ワーク１Ｂ、ワーク１Ｂ’）を形成して切削加工された第２の光学フィルムを製造することを含む。第１の光学フィルムおよび第２の光学フィルムは、上記Ａ項に記載の製造方法により製造され得る。１つの実施形態においては、第１のワーク、第２のワークおよびこれらのワークを構成する光学フィルムは、略同一形状である。
【００３０】
１つの実施形態においては、切削加工された光学フィルムセットの製造方法において、上記第１の光学フィルムを構成する偏光子の吸収軸が、上記第２の光学フィルムを構成する偏光子の吸収軸に直交するように配置することが可能なように、第１の光学フィルムおよび第２の光学フィルムを形成する。より具体的には、第１の光学フィルムと第２の光学フィルムとを略同一形状とし、これらのフィルムを平面視同一形状の積層体を形成した際に、第１の光学フィルムの偏光子の吸収軸と、第２の光学フィルムの吸収軸とが直交し得るように、第１の光学フィルムおよび第２の光学フィルムが形成される。このような実施形態においては、第１のワークを切削する際の切削開始点は、第２のワークを切削する際の切削開始点に対応しない位置となる。なお、本明細書において、「直交する」とは、実質的に直交である場合を包含し、具体的には、２方向のなす角が８５°〜９５°である場合を包含する。
【００３１】
１つの実施形態においては、切削加工された光学フィルムセットの製造方法においても、上記のとおり、第１のワーク１Ａおよび第２のワーク１Ｂは、長辺と短辺とから構成される略矩形状である。第１のワーク１Ａ、第２のワーク１Ｂ、およびこれらのワークを構成する光学フィルムは、略同一形状であることが好ましい。
【００３２】
また、図６（ａ）、（ｂ）に示すように、第１のワーク１Ａにおいては、第１のワーク１Ａを構成する光学フィルムが備える偏光子の吸収軸Ｘと、長辺とが平行である。第１のワーク１Ａを切削加工する際には、第１のワーク１Ａの長辺上に切削開始点が設定される。１つの実施形態においては、第１のワーク１Ａの一方の短辺の一部に凹部が設けられる。また、第１のワーク１Ａの一方の短辺の近傍に穴部が設けられていてもよい。
【００３３】
また、図６（ｃ）、（ｄ）に示すように、第２のワーク１Ｂにおいては、第２のワーク１Ｂを構成する光学フィルムが備える偏光子の吸収軸Ｘと、短辺とが平行である。第２のワーク１Ｂを切削加工する際には、第２のワーク１Ｂの短辺上に切削開始点が設定される。１つの実施形態においては、第２のワーク１Ｂにおいては、一方の短辺の一部に凹部が設けられる。一方の短辺の一部に凹部が設けられている場合、切削開始点は、他方の短辺に設定することが好ましい。また、第２のワーク１Ｂには、一方の短辺の近傍に穴部が設けられていてもよい。この場合においても、切削開始点は、他方の短辺に設定することが好ましい。
【００３４】
上記第１のワークは、穴部を有する第１のワーク１Ａ’であり、第１の光学フィルムは、穴部の内周面が切削された光学フィルムであってもよい。また、上記第２のワークは穴部を有する第２のワーク１Ｂ’であり、第２の光学フィルムは、穴部の内周面が切削された光学フィルムであってもよい。第１のワーク１Ａ’、第２のワーク１Ｂ’、およびこれらのワークを構成する光学フィルムは、略同一形状であることが好ましい。また、各ワークに形成された穴部は、略同一形状であり、かつ、それぞれワーク内で同じ位置（対応した位置）に形成されていることが好ましい。１つの実施形態においては、図７（ａ）に示すように、ワーク１Ａ’が長辺と短辺とから構成される略矩形状であり、上記偏光子の吸収軸Ｘと当該長辺とが平行である。別の実施形態においては、図７（ｂ）に示すように、ワーク１Ｂ’が長辺と短辺とから構成される略矩形状であり、上記偏光子の吸収軸Ｘと当該短辺とが平行である。
【００３５】
上記第１のワークおよび第２のワークは、略矩形状の他、略多角形状、略円形状、略楕円形状等が挙げられる。また、ワークの形状は、直線と曲線とを適宜組み合わせた形状、曲率の異なる複数の曲線から構成された形状であってもよい。例えば、図５（ａ）に示す形状の第１のワークと、図５（ｂ）に示す形状の第２のワークとから、切削加工された光学フィルムセットが製造され得る。第１のワークおよび第２のワークが、これらの形状である場合においても、第１のワーク、第２のワーク、およびこれらのワークを構成する光学フィルムは、略同一形状であることが好ましい。
【００３６】
本発明の切削加工された光学フィルムセットの製造方法によれば、偏光子の吸収軸を互いに直交させて、対向配置させ得る２種の光学フィルムを製造することができる。第１の光学フィルムと第２の光学フィルムとは、例えば、液晶表示装置に用いられ得、当該液晶表示装置が備える液晶セルの一方の面に第１の光学フィルムを配置し、他方の面に第２の光学フィルムを配置するようにして用いられ得る。
【実施例】
【００３７】
以下、実施例により本発明を具体的に説明するが、本発明はこれらの実施例には限定されない。【００３８】
［実施例１］
常法により、視認側から順に表面保護フィルム（４８μｍ）／ハードコート層（５μｍ）／シクロオレフィン系保護フィルム（４７μｍ）／偏光子（５μｍ）／シクロオレフィン系保護フィルム（２４μｍ）／粘着剤層（２０μｍ）／セパレーターの構成を有する光学フィルム（偏光板）を作製した。粘着剤層は、特開２０１６−１９０９９６号公報の［０１２１］および［０１２４］に準じて作製した。得られた光学フィルムを図４に類似した形状（概略サイズ１４０ｍｍ程度×６５ｍｍ程度で）に打ち抜いた。各光学フィルムの偏光子の吸収軸方向が光学フィルムの長辺と平行になるようにして、打ち抜いた光学フィルムを複数枚重ねてワーク（総厚み約１０ｍｍ）とした。得られたワークをクランプ（治具）で挟んだ状態で、光学フィルムの長辺に切削開始点を設定して、エンドミル加工により周縁部を切削した。エンドミルの刃数は２枚、ねじれ角は０°であった。また、エンドミルの送り速度（直線部を切削する際の送り速度）は１０００ｍｍ／分であり、回転数は２５０００ｒｐｍであった。
上記切削時、光学フィルムにクラックは生じなかった。【００３９】
［実施例２］
各光学フィルムの偏光子の吸収軸方向が光学フィルムの短辺と平行になるようにして、打ち抜いた光学フィルムを複数枚重ねてワーク（総厚み約１０ｍｍ）とし、光学フィルムの短辺に切削開始点を設定したこと以外は、実施例１と同様にして切削加工を行った。
上記切削時、光学フィルムにクラックは生じなかった。【００４０】
［比較例１］
光学フィルムの短辺に切削開始点を設定したこと以外は、実施例１と同様にして、光学フィルムを切削した。この場合、切削開始時、エンドミルがワークの外周面に当接した時点で光学フィルムにクラックが生じた。
【産業上の利用可能性】
【００４１】
本発明の切削加工された光学フィルムは、パーソナルコンピューター（ＰＣ）やタブレット端末に代表される矩形の画像表示部、および／または、自動車のインストゥルメントパネルやスマートウォッチに代表される異形の画像表示部に好適に用いられ得る。
【符号の説明】
【００４２】
１      ワーク
２０      エンドミル
【図１】
2020162116.tif 000003
【図２】
2020162116.tif 000004
【図３】
2020162116.tif 000005
【図４】
2020162116.tif 000006
【図５】
2020162116.tif 000007
【図６】
2020162116.tif 000008
【図７】
2020162116.tif 000009
【国際調査報告】
2020162116.tif 000010
2020162116.tif 000011
2020162116.tif 000012
2020162116.tif 000013
2020162116.tif 000014
2020162116.tif 000015